REVENDICATIONS 1 - Procédé de préparation d'un réseau polymère semi-interpénétré greffé, comprenant l'introduction dans un moule d'un mélange d'hydrocarbure vinylaromatique, d'au moins un initiateur de polymérisation radicalaire, d'au moins un composé organique comportant au moins deux fonctions isocyanates, d'au moins un agent de greffage, d'au moins un polyol au moins trihydroxylé susceptible de constituer un réseau polyuréthanne élastomérique avec les fonctions isocyanates du composé organique et d'au moins un catalyseur susceptible de permettre la formation dudit réseau polyuréthanne, le rapport des composants du réseau polyuréthanne à la somme de ces composants et de l'hydrocarbure vinylaromatique étant compris entre 5% et 50% en poids, puis la mise en jeu, dans le moule, de conditions de pression et température propres A permettre successivement la formation du réseau polyuréthanne avec incorporation de l'agent de greffage puis la polymérisation de l'hydrocarbure vinylaromatique dans ledit réseau. 2 - Procédé selon la revendication 1, caractérisé en ce que le moule est soumis à des conditions de pression et de température pendant une durée comprise entre 4 et 120 heures. 3 - Procédé selon la revendication 2, caractérisé en ce que le mélange introduit dans le moule comprend en outre au moins un agent de démoulage. 4 - Procédé selon l'une des revendications 1 à 3, caractérisé en ce que le moule utilisé est constitué d'un matériau permettant d'éviter la photocatalyse de polymérisation de l'un ou l'autre des monomères présents dans le mélange. 5 - Procédé selon l'une des revendications 1 à 4, caractérisé en ce que le moule est soumis à une pression comprise entre 0,35 bar et 5 bars. 6 - Procédé selon l'une des revendications 1 à 5, caractérisé en ce que le moule est soumis à la pression atmosphérique et à une température comprise entre 35*C et 135 'C. 7 - Procédé selon l'une des revendications 1 à 6, caractérisé en ce que le moule est soumis à un programme de température non uniforme dans le temps. 8 - Procédé selon l'une des revendications 1 d 7, caractérisé en ce que le moule utilisé est constitue d'un verre minéral traité de manière à éviter une réaction entre les fonctions Si-O du verre et les fonctions -NCO de l'isocyanate. 9 - Procédé selon la revendication 8, caractérisé en ce que le moule utilise est constitué d'un verre minéral revêtu d'une couche d'oxyde métallique. 10 - Procédé selon l'une des revendications 1 à 9, caractérisé en ce que le catalyseur permettant la formation du réseau polyuréthanne n'est pas susceptible e former un couple Redox avec l'initiateur de polymérisation de l'hydrocarbure vinylaronlatique. 11 - Procédé selon la revendication 10, caractérisé en ce que le catalyseur permettant la formation du réseau polyuréthanne est l'octoate stanneux. 12 - Procédé selon l'une des revendications 1 à 11, caractérisé en ce que le catalyseur permettant la formation du réseau polyuréthanne est utilise dans une proportion comprise entre 0,01% et 8% par rapport à la somme du polyol et du composé organique à fonctions isocyanates. 13 - Procédé selon l'une des revendications 1 à 12, caractérisé en ce que le polyol au moins trihydroxylé a un poids moléculaire au moins égal à 1000. 14 - Procédé selon l'une des revendications 1 à 13, caractérisé en ce que le polyol au moins trihydroxylé est choisi parmi les polyéthers glycols, les e-caprolactones et les polyesters glycols. 15 - Procédé selon l'une des revendications 1 à 14, caractérisé en ce que le composé organique comprenant au moins deux fonctions isocyanates est un triisocyanate de formule 16 - Procédé selon l'une des revendications 1 à 15, caractérisé en ce que le composé organique comprenant au moins deux fonctions isocyanates est choisi parmi les diisocyanates de structure OCN - R - NCO, dans laquelle R est une chaîne alkylene possédant de 4 à 8 atomes de carbone, et leurs oligoneres. 17 - Procédé selon l'une des revendications 1 à 16, caractérisé en ce que l'agent de greffage comprend au moins une double liaison polymérisable en présence de l'initiateur radicalaire et au moins un groupe fonctionnel capable de réagir avec une fonction isocyanate du composé organique. 18 - Procédé selon l'une des revendications 1 à 17, caractérisé en ce que l'agent de greffage est le méthacrylate d'hydroxyéthyle. 19 - Réseau semi-interpenetr greffé obtenu par copolymérisation par un agent de greffage d'un constituant polyuréthanne ayant une structure réticulée tridimensionnelle, b un constituant polymère d'hydrocarbure vinylaromatique ayant une structure linéaire. 20 - Plaques d'épaisseur comprise entre 1,5 et 50 mm, obtenues par le procédé selon la revendication 1.